ДВУХКОМПОНЕНТНАЯ БЕССОЛЬВЕНТНАЯ КЛЕЕВАЯ КОМПОЗИЦИЯ

1. Двухкомпонентная бессольвентная клеевая композиция, содержащая продукт реакции:
(A) изоцианатного компонента и
(В) полиольного компонента, содержащего полиэфирамид-поликарбонатполиол.
2. Двухкомпонентная бессольвентная клеевая композиция по п. 1, отличающаяся тем, что полиольный компонент дополнительно содержит полиол с концевыми фосфатными группами.
3. Двухкомпонентная бессольвентная клеевая композиция по п. 1 или 2, отличающаяся тем, что полиэфирамид-поликарбонатполиол имеет среднечисленную молекулярную массу (Mn) от 500 г/моль до 8000 г/моль.
4. Двухкомпонентная бессольвентная клеевая композиция по любому из пп. 1-3, отличающаяся тем, что полиэфирамид-поликарбонатполиол содержит менее 55 мас.% частиц, имеющих средневесовую молекулярную массу (Mw) менее 500 г/моль.
5. Двухкомпонентная бессольвентная клеевая композиция по любому из пп. 1-4, отличающаяся тем, что полиольный компонент содержит от 0,5 мас.% до 35 мас.% полиола с концевыми фосфатными группами, в расчете на общую массу полиольного компонента.
6. Двухкомпонентная бессольвентная клеевая композиция по любому из пп. 1-5, отличающаяся тем, что изоцианатный компонент представляет собой алифатический изоцианатный форполимер.
7. Двухкомпонентная бессольвентная клеевая композиция по любому из пп. 1-6, отличающаяся тем, что полиол с концевыми фосфатными группами имеет Структуру (C).
Структура (C)
4
где R выбран из группы, состоящей из простой эфирной группы и замещенной простой эфирной группы.
8. Ламинат, содержащий:
первую подложку;
вторую подложку и
клеевой слой между первой подложкой и второй подложкой, образованный из двухкомпонентной бессольвентной клеевой композиции,по любому из пп. 1-7.
9. Ламинат по п. 8, отличающийся тем, что первая подложка представляет собой пленку из металлической фольги, а вторая подложка представляет собой пленку из полипропилена; и ламинат имеет прочность сцепления после химического старения от 0,50 Н/2,54 см до 5,0 Н/2,54 см.
10. Ламинат по п. 8, отличающийся тем, что первая подложка представляет собой пленку из полиэтилентерефталата; и ламинат имеет прочность сцепления после испытания кипячением в пакете от 3,5 Н/2,54 см до 10,0 Н/2,54 см.
11. Способ получения двухкомпонентной бессольвентной клеевой композиции, включающий:
(A) подачу полиольного компонента, содержащего полиэфирамид-поликарбонатполиол;
(В) подачу изоцианатного компонента и
(С) проведение реакции полиольного компонента с изоцианатным компонентом для образования двухкомпонентной бессольвентной клеевой композиции.
12. Способ по п. 11, включающий подачу полиольного компонента, содержащего
(i) полиэфирамид-поликарбонатполиол и
(ii) полиол с концевыми фосфатными группами.